ЭЛЕМЕНТ ДЛЯ АНКЕРНОГО КРЕПЛЕНИЯ ПРОТИВОЭРОЗИОННОГО ПОКРЫТИЯ К ВНУТРЕННЕЙ СТЕНКЕ КАМЕРЫ УСТАНОВКИ ФЛЮИД-КАТАЛИТИЧЕСКОГО КРЕКИНГА

1. Способ изготовления противоэрозионного покрытия на внутренней или наружной металлической стенке (20) камеры установки флюид-каталитического крекинга, содержащий:
(i) крепление множества металлических анкерных элементов (12, 12', 12'', 12''') на указанной металлической стенке (20), причем каждый анкерный элемент крепят по отдельности изолированным образом к указанной металлической стенке или крепят к указанной металлической стенке в сборе с другими идентичными анкерными элементами, причем это крепление выполняют посредством приварки крепежного края (12а, 13d, 12''а, 12'''а) каждого анкерного элемента к металлической стенке, причем каждый анкерный элемент (12, 12', 12'', 12''') содержит:
- крепежный край (12а, 13d, 12''а, 12'''а), прикрепленный к указанной металлической стенке (20), и
- анкерное тело, жестко соединенное с крепежным краем (12а, 13d, 12''а, 12'''а), причем указанное анкерное тело имеет верхний край (12b, 13b, 12''b, 12'''b), который расположен в стороне от крепежного края и определяет плоскость; в котором, по меньшей мере, одна секция указанного верхнего края (12b, 13b, 12''b), которая не расположена рядом с верхним краем другого идентичного анкерного элемента и не собрана с ним, снабжена ограничивающим выступом (16, 16', 16'', 16''') для ограничения высоты композитного материала, который должен покрывать верхний край (12b, 13b, 12''b, 12'''b) указанного анкерного элемента, причем указанный ограничивающий выступ (16, 16', 16'', 16''') имеет ограничивающий край (18, 18', 18'', 18'''), который расположен на заданном расстоянии (d, d', d'', d''') от плоскости, определяемой верхним краем (12b, 13b, 12''b, 12'''b) анкерного элемента,
- (ii) нанесение слоя композитного материала (21) на металлическую стенку (20), причем толщину этого слоя выбирают таким образом, чтобы композитный материал покрывал или находился заподлицо с ограничивающим краем (18, 18', 18'', 18''') ограничивающих выступов каждого анкерного элемента (12, 12', 12'', 12'''), и так чтобы оставшаяся часть верхнего края каждого анкерного элемента была покрыта слоем композитного материала, толщина которого, по меньшей мере, равна указанному заданному расстоянию.
2. Анкерный элемент (12') для осуществления способа по п. 1, предназначенный для крепления к металлической стенке (20) без контакта с другим анкерным элементом, причем указанный анкерный элемент (12') имеет крепежный край (13d), предназначенный для крепления к указанной металлической стенке (20), и анкерное тело (13), жестко соединенное с крепежным краем, причем указанное анкерное тело имеет верхний край (13b), который расположен в стороне от крепежного края и предназначен для покрытия композитным материалом типа бетона, причем указанный верхний край (13b) определяет плоскость, отличающийся тем, что:
- по меньшей мере, одна секция указанного верхнего края (13b) снабжена ограничивающим выступом (16') для ограничения высоты композитного материала, который должен покрывать верхний край (13b) указанного анкерного элемента, причем указанный ограничивающий выступ (16') имеет ограничивающий край (18'), который расположен на заданном расстоянии (d') от плоскости, определяемой верхним краем (13b) анкерного элемента,
- верхний край (13b) анкерного тела имеет S-образную форму, и
- секция верхнего края (13b) снабженная ограничивающим выступом (16'), является криволинейной секцией.
3. Анкерный элемент (12') по п. 2, отличающийся тем, что указанный ограничивающий выступ (16') расположен, по существу, посередине верхнего края (13b) анкерного тела.
4. Анкерный элемент (12, 12', 12'', 12''') по п. 2, отличающийся тем, что указанный ограничивающий выступ (16, 16', 16'', 16''') продолжается на части длины указанного верхнего края (12b, 13b, 12''b, 12'''b).
5. Анкерный элемент (12, 12', 12'', 12''') по п. 3, отличающийся тем, что указанный ограничивающий выступ (16, 16', 16'', 16''') продолжается на части длины указанного верхнего края (12b, 13b, 12''b, 12'''b).
6. Анкерный элемент (12, 12', 12'', 12''') по любому из пп. 2-5, отличающийся тем, что анкерное тело образовано посредством гибки плоской полосы вдоль оси, перпендикулярной продольному направлению (L) полосы в плоскости полосы, и что указанный ограничивающий выступ (16, 16', 16'', 16''') простирается как продолжение указанной плоской полосы перпендикулярно указанному продольному направлению.
7. Анкерный элемент (12, 12', 12'', 12''') по любому из пп. 2-5, отличающийся тем, что он изготовлен из аустенитной нержавеющей стали, выбранной из следующих сталей:
- нержавеющая сталь, содержащая 0,04-0,10% масс. углерода, 18-20% масс. хрома, 8-10,5% масс. никеля, не более 2% масс. марганца,
- нержавеющая сталь, содержащая 0,04-0,10% масс. углерода, 17-19% масс. хрома, 9-12% масс. никеля, ниобий от 8-кратного содержания углерода до 1% масс.,
- нержавеющая сталь, содержащая не более 0,015% масс. углерода, 15-17% масс. хрома и 33-37% масс. никеля,
- нержавеющая сталь, содержащая не более 0,1% масс. углерода, 24-26% масс. хрома и 19-22% масс. никеля,
- нержавеющая сталь, содержащая не более 0,08% масс. углерода, 17-19% масс. хрома и 9-12% масс. никеля, титан от 5-кратного содержания углерода до 0,70% масс., не более 2% масс. марганца, не более 1% масс. кремния,
- нержавеющая сталь, содержащая не более 0,15% масс. углерода, 11,5-13,5% масс. хрома, не более 1% масс. марганца, не более 1% масс. кремния.
8. Анкерный элемент (12, 12', 12'', 12''') по п. 6, отличающийся тем, что он изготовлен из аустенитной нержавеющей стали, выбранной из следующих сталей:
- нержавеющая сталь, содержащая 0,04-0,10% масс. углерода, 18-20% масс. хрома, 8-10,5% масс. никеля, не более 2% масс. марганца,
- нержавеющая сталь, содержащая 0,04-0,10% масс. углерода, 17-19% масс. хрома, 9-12% масс. никеля, ниобий от 8-кратного содержания углерода до 1% масс.,
- нержавеющая сталь, содержащая не более 0,015% масс. углерода, 15-17% масс. хрома и 33-37% масс. никеля,
- нержавеющая сталь, содержащая не более 0,1% масс. углерода, 24-26% масс. хрома и 19-22% масс. никеля,
- нержавеющая сталь, содержащая не более 0,08% масс. углерода, 17-19% масс. хрома и 9-12% масс. никеля, титан от 5-кратного содержания углерода до 0,70% масс., не более 2% масс. марганца, не более 1% масс. кремния,
- нержавеющая сталь, содержащая не более 0,15% масс. углерода, 11,5-13,5% масс. хрома, не более 1% масс. марганца, не более 1% масс. кремния.
9. Анкерный элемент (12'') для осуществления способа по п. 1, предназначенный для крепления к металлической стенке (20) без контакта с другим анкерным элементом, причем указанный анкерный элемент (12') имеет крепежный край (12''а), предназначенный для крепления к указанной металлической стенке (20), и анкерное тело, жестко соединенное с крепежным краем (12''а), причем указанное анкерное тело имеет верхний край (12''b), который расположен в стороне от крепежного края и предназначен для покрытия композитным материалом типа бетона, причем указанный верхний край (12''b) определяет плоскость, отличающийся тем, что:
- по меньшей мере, одна секция указанного верхнего края (12''b) снабжена ограничивающим выступом (16'') для ограничения высоты композитного материала, который должен покрывать верхний край (12''b) указанного анкерного элемента, причем указанный ограничивающий выступ (16'') имеет ограничивающий край (18''), который расположен на заданном расстоянии (d'') от плоскости, определяемой верхним краем (12''b) анкерного элемента,
- верхний край (12''b) анкерного тела имеет шестиугольную форму, и
- указанная, по меньшей мере, одна секция (12''b), снабженная ограничивающим выступом (16''), является частью прямолинейной стороны шестиугольной формы.
10. Анкерный элемент (12'') по п. 9, отличающийся тем, что, по меньшей мере, две противолежащие стороны указанного верхнего края шестиугольной формы снабжены ограничивающим выступом (16'').
11. Анкерный элемент (12, 12', 12'', 12''') по п. 9, отличающийся тем, что указанный ограничивающий выступ (16, 16', 16'', 16''') продолжается на части длины указанного верхнего края (12b, 13b, 12''b, 12'''b).
12. Анкерный элемент (12, 12', 12'', 12''') по п. 10, отличающийся тем, что указанный ограничивающий выступ (16, 16', 16'', 16''') продолжается на части длины указанного верхнего края (12b, 13b, 12''b, 12'''b).
13. Анкерный элемент (12, 12', 12'', 12''') по любому из пп. 9-12, отличающийся тем, что анкерное тело образовано посредством гибки плоской полосы вдоль оси, перпендикулярной продольному направлению (L) полосы в плоскости полосы, и что указанный ограничивающий выступ (16, 16', 16'', 16''') простирается как продолжение указанной плоской полосы перпендикулярно указанному продольному направлению.
14. Анкерный элемент (12, 12', 12'', 12''') по любому из пп. 9-12, отличающийся тем, что он изготовлен из аустенитной нержавеющей стали, выбранной из следующих сталей:
- нержавеющая сталь, содержащая 0,04-0,10% масс. углерода, 18-20% масс. хрома, 8-10,5% масс. никеля, не более 2% масс. марганца,
- нержавеющая сталь, содержащая 0,04-0,10% масс. углерода, 17-19% масс. хрома, 9-12% масс. никеля, ниобий от 8-кратного содержания углерода до 1% масс.,
- нержавеющая сталь, содержащая не более 0,015% масс. углерода, 15-17% масс. хрома и 33-37% масс. никеля,
- нержавеющая сталь, содержащая не более 0,1% масс. углерода, 24-26% масс. хрома и 19-22% масс. никеля,
- нержавеющая сталь, содержащая не более 0,08% масс. углерода, 17-19% масс. хрома и 9-12% масс. никеля, титан от 5-кратного содержания углерода до 0,70% масс., не более 2% масс. марганца, не более 1% масс. кремния,
- нержавеющая сталь, содержащая не более 0,15% масс. углерода, 11,5-13,5% масс. хрома, не более 1% масс. марганца, не более 1% масс. кремния.
15. Анкерный элемент (12, 12', 12'', 12''') по п. 13, отличающийся тем, что он изготовлен из аустенитной нержавеющей стали, выбранной из следующих сталей:
- нержавеющая сталь, содержащая 0,04-0,10% масс. углерода, 18-20% масс. хрома, 8-10,5% масс. никеля, не более 2% масс. марганца,
- нержавеющая сталь, содержащая 0,04-0,10% масс. углерода, 17-19% масс. хрома, 9-12% масс. никеля, ниобий от 8-кратного содержания углерода до 1% масс.,
- нержавеющая сталь, содержащая не более 0,015% масс. углерода, 15-17% масс. хрома и 33-37% масс. никеля,
- нержавеющая сталь, содержащая не более 0,1% масс. углерода, 24-26% масс. хрома и 19-22% масс. никеля,
- нержавеющая сталь, содержащая не более 0,08% масс. углерода, 17-19% масс. хрома и 9-12% масс. никеля, титан от 5-кратного содержания углерода до 0,70% масс., не более 2% масс. марганца, не более 1% масс. кремния,
- нержавеющая сталь, содержащая не более 0,15% масс. углерода, 11,5-13,5% масс. хрома, не более 1% масс. марганца, не более 1% масс. кремния.
16. Анкерный элемент (12, 12''') для осуществления способа по п. 1, предназначенный для крепления к металлической стенке и собранный с другими идентичными анкерными элементами для образования сотовой анкерной структуры (10, 10'), причем указанный анкерный элемент (12, 12''') имеет крепежный край (12а, 12'''а) предназначенный для крепления к указанной металлической стенке (20), и анкерное тело, жестко соединенное с крепежным краем (12а, 12'''а), причем указанное анкерное тело имеет верхний край (12b, 12'''b), который расположен в стороне от крепежного края и предназначен для покрытия композитным материалом типа бетона, причем указанный верхний край (12b, 12'''b) определяет одиночную плоскость, и анкерное тело образовано из полосы, разделенной по ее длине на множество участков (121, 122, 123; 121''', 122''', 123'''), первые участки (121, 121''') полосы, продолжающиеся в первой плоскости, параллельной продольному направлению (L) полосы, вторые участки (122, 122''') полосы, продолжающиеся во второй плоскости, параллельной первой плоскости и расположенной на расстоянии от первой плоскости, третьи участки (123, 123''') полосы, каждый из которых соединяет первый участок (121, 121''') полосы со вторым участком (122) полосы, причем первые и вторые участки (121, 122; 121''', 122''') чередуются по всей длине полосы (12, 12'''), отличающийся тем, что указанная:
- по меньшей мере, одна секция указанного верхнего края (12b, 12'''b) снабжена ограничивающим выступом (16, 16''') для ограничения высоты композитного материала, который должен покрывать верхний край (12b, 12'''b) указанного анкерного элемента, причем указанный выступ (16, 16''') имеет ограничивающий край (18, 18'''), который расположен на заданном расстоянии (d) от плоскости, определяемой верхним краем (12b) анкерного элемента,
- по меньшей мере, одна секция верхнего края (12b, 12'''b), снабженная ограничивающим выступом (16, 16'''), является частью верхнего края (12b, 12'''b) третьего участка (123, 123''') указанной полосы.
17. Анкерный элемент (12, 12''') по п. 16, отличающийся тем, что каждый третий участок (123, 123''') указанной полосы снабжен ограничивающим выступом (16, 16''').
18. Анкерный элемент (12, 12', 12'', 12''') по п. 16, отличающийся тем, что указанный ограничивающий выступ (16, 16', 16'', 16''') продолжается на части длины указанного верхнего края (12b, 13b, 12''b, 12'''b).
19. Анкерный элемент (12, 12', 12'', 12''') по п. 17, отличающийся тем, что указанный ограничивающий выступ (16, 16', 16'', 16''') продолжается на части длины указанного верхнего края (12b, 13b, 12''b, 12'''b).
20. Анкерный элемент (12, 12', 12'', 12''') по любому из пп. 16-19, отличающийся тем, что анкерное тело образовано посредством гибки плоской полосы вдоль оси, перпендикулярной продольному направлению (L) полосы в плоскости полосы, и что указанный ограничивающий выступ (16, 16', 16'', 16''') простирается как продолжение указанной плоской полосы перпендикулярно указанному продольному направлению.
21. Анкерный элемент (12, 12', 12'', 12''') по любому из пп. 16-19, отличающийся тем, что он изготовлен из аустенитной нержавеющей стали, выбранной из следующих сталей:
- нержавеющая сталь, содержащая 0,04-0,10% масс. углерода, 18-20% масс. хрома, 8-10,5%о масс. никеля, не более 2% масс. марганца,
- нержавеющая сталь, содержащая 0,04-0,10% масс. углерода, 17-19% масс. хрома, 9-12% масс. никеля, ниобий от 8-кратного содержания углерода до 1% масс.,
- нержавеющая сталь, содержащая не более 0,015% масс. углерода, 15-17% масс. хрома м 33-37% масс. никеля,
- нержавеющая сталь, содержащая не более 0,1% масс. углерода, 24-26% масс. хрома и 19-22% масс. никеля,
- нержавеющая сталь, содержащая не более 0,08% масс. углерода, 17-19% масс. хрома и 9-12% масс. никеля, титан от 5-кратного содержания углерода до 0,70% масс., не более 2% масс. марганца, не более 1% масс. кремния,
- нержавеющая сталь, содержащая не более 0,15% масс. углерода, 11,5-13,5%) масс. хрома, не более 1% масс. марганца, не более 1% масс. кремния.
22. Анкерный элемент (12, 12', 12'', 12''') по п. 20, отличающийся тем, что он изготовлен из аустенитной нержавеющей стали, выбранной из следующих сталей:
- нержавеющая сталь, содержащая 0,04-0,10% масс. углерода, 18-20% масс. хрома, 8-10,5% масс. никеля, не более 2% масс. марганца,
- нержавеющая сталь, содержащая 0,04-0,10% масс. углерода, 17-19% масс. хрома, 9-12% масс. никеля, ниобий от 8-кратного содержания углерода до 1% масс.,
- нержавеющая сталь, содержащая не более 0,015% масс. углерода, 15-17% масс. хрома и 33-37% масс. никеля,
- нержавеющая сталь, содержащая не более 0,1% масс. углерода, 24-26% масс. хрома и 19-22% масс. никеля,
- нержавеющая сталь, содержащая не более 0,08% масс. углерода, 17-19% масс. хрома и 9-12% масс. никеля, титан от 5-кратного содержания углерода до 0,70% масс., не более 2% масс. марганца, не более 1% масс. кремния,
- нержавеющая сталь, содержащая не более 0,15% масс. углерода, 11,5-13,5% масс. хрома, не более 1% масс. марганца, не более 1% масс. кремния.
23. Структура (10) для анкерного крепления противоэрозионного покрытия к внутренней или наружной металлической стенке (20) камеры установки флюид-каталитического крекинга, образованная из собранных анкерных элементов (12) по любому из пп. 16-17, в которой первые участки (121) полосы анкерного элемента расположены рядом со вторыми участками (122) полосы соседнего анкерного элемента и собраны с ними для образования шестиугольных ячеек (14).
24. Структура (10) для анкерного крепления противоэрозионного покрытия к внутренней или наружной металлической стенке (20) камеры установки флюид-каталитического крекинга, образованная из собранных анкерных элементов (12''') по любому из пп. 16-17, в которой каждый первый участок (121'''), соединенный с двумя третьими участками (123''') того же самого анкерного элемента (12''') имеет U-образную форму, частично помещенную в U-образную форму каждого первого участка (121'''), соединенного с двумя третьими участками (123''') соседнего анкерного элемента, так что третьи участки (123''') двух соседних анкерных элементов частично расположены рядом друг с другом, причем вогнутости U-образных форм направлены в одном и том же направлении для образования четырехсторонних ячеек, и через эти расположенные рядом части (23) третьих участков (123''') соседних анкерных элементов проходит штанга (24), продолжающаяся в указанном продольном направлении (L).
25. Противоэрозионное покрытие, отличающееся тем, что оно содержит, по меньшей мере, один анкерный элемент (12, 12', 12'', 12''') по любому из пп. 2-22, утопленный в композитный материал (21), например, в бетон, причем композитный материал (21) продолжается вплоть до ограничивающего края указанного ограничивающего выступа выше верхнего края указанного, по меньшей мере, одного анкерного элемента 12, 12', 12'', 12'''), так что композитный материал покрывает или расположен заподлицо с ограничивающим краем указанного ограничивающего выступа, и оставшаяся часть каждого анкерного элемента покрыта слоем композитного материала, толщина которого, по меньшей мере, равна заданному расстоянию.
26. Камера установки флюид-каталитического крекинга, отличающаяся тем, что она содержит, по меньшей мере, одну внутреннюю или наружную стенку (20), покрытую, по меньшей мере, одним покрытием по п. 25, причем крепежный край (12а, 13d, 12''а, 12'''а) каждого анкерного элемента (12, 12', 12'', 12''') прикреплен посредством сварки к внутренней или наружной стенке (20) камеры.